СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR PRODUCTION OF HEAT-INSULATING LAYER

Изобретение относится к промышленности строительных материалов.
Известна сырьевая смесь, содержащая, вес.ч.: синтетический волокнистый наполнитель 100,0; жидкое стекло 16,0-50,0; мел 5,0-20,0; вода 30,0-70,0 [1]. Такая смесь используется в качестве теплоизоляции
Задачей изобретения является упрощение технологии приготовления теплоизоляционного слоя.
Технический результат достигается тем, что сырьевая смесь для изготовления теплоизоляционного слоя, содержащая волокнистый наполнитель, жидкое стекло, в качестве волокнистого наполнителя включает волокнит, полученный на основе хлопковых волокон и имеющий вид хлопьев спутанного волокна, при следующем соотношении компонентов, вес.ч.: волокнит 100; жидкое стекло 50-100.
В таблице приведены составы сырьевой смеси для изготовления теплоизоляционного слоя.
Таблица
Компоненты
Состав, вес.ч.:
1
2
Волокнит, полученный на основе хлопковых волокон и имеющий вид хлопьев спутанного волокна
100
100
Жидкое стекло (плотность 1300-1500 кг/м<sup>3</sup>, силикатный модуль 3,4-4)
- натриевое
50
-
- калиевое
-
100
Компоненты дозируют в требуемых количествах. Волокнит измельчают до получения частиц размером 2-5 мм и смешивают с жидким стеклом. Полученную смесь наносят слоем толщиной 3-7 мм на теплоизолируемую поверхность (бетонную, кирпичную, гипсовую, деревянную) и оставляют до высыхания. После высыхания первого слоя операцию повторяют, «наращивая» слой нужной толщины.
Источники информации
1. SU 1159912, 1985.